(57)【特許請求の範囲】
【請求項１】
下記一般式（１） ：
−（Ｐｒｏ−Ｘ−Ｇｌｙ）ｎ−（１）
（式中、ＸはＰｒｏ又はＨｙｐを表し、ｎは５〜９０００の整数を表す）
で表されるペプチドフラグメントを有するポリペプチド及びワセリンからなり、
前記ポリペプチドの含有量が０．２１４％〜９．０９１％（ｗｔ％）であることを特徴とするゲル状局所用止血剤。
【発明の詳細な説明】
【技術分野】
【０００１】
本発明は、局所止血剤の分野に関し、より具体的にはゲル状の局所止血剤に関する。
【背景技術】
【０００２】
従来の外用止血剤は、フィブリノーゲン、凝固第ＸＩＩＩ因子、トロンビン、コラーゲン、ゼラチン、酸化セルロースなどを原料とし、主な形態としては、フィルム状、スポンジ状、シート状、液状、綿状、及び粉末（細粒）状の製剤として提供されている（非特許文献１）。しかし、これらの形態の止血剤は患部への設置が困難であることや、滞留させることが難しいなどの問題があり、患部への塗布が容易で滞留性に優れる形態として、ゲル状の局所止血剤が求められていた。しかし、これらの製剤をゲルする場合には、ゲル化基材との混合時のせん断応力や熱による活性成分が物理的・化学的に破壊されるという問題があった。また、ゲル化基材中に分散させることにより、出血部位への接触表面上の活性成分量は、活性成分濃度が高い他の製剤と比較して少量とならざるを得ないことから、単にこれらの活性成分をゲル化基材と混合することにより、ゲル状の局所止血剤を提供することはできなかった。
【０００３】
近年、このようなゲル状の止血剤として、ｖｅｔｉｇｅｌＴＭ（Ｓｕｎｅｒｉｓ社：特許文献１参照）や、ＰｕｒａＭａｔｒｉｘＴＭ（株式会社スリー・ディー・マトリックス：特許文献２参照）等を含む、自己組織化ペプチド（特許文献３〜５参照）を利用したゲル状又はゲル化止血剤が開発及び市販されている。しかし、これらの新規製剤は新しいメカニズムに基づくものであり、現在ではまだ比較的高価である。
【０００４】
一方、人工的に合成されるコラーゲン分子である、一般式−（Ｐｒｏ−Ｘ−Ｇｌｙ）ｎ−（式中、ＸはＰｒｏ又はＨｙｐを表す）で表されるペプチドフラグメントを有するポリペプチドが血小板の凝集を惹起すること（特許文献６）及び血小板の放出を促進すること（特許文献７）が知られている。また、前記式においてｎが７４〜１７１の整数である人工コラーゲン分子の液状製剤、スポンジ製剤及びフィルム製剤が、止血作用及び血液凝固作用を有することが報告されている（特許文献８）。しかし、特許文献８記載の止血剤は、ゲル状製剤については開示しておらず、ポリペプチドの含有量も２．５〜１００重量％と比較的多い含有量を前提としていた（特許文献８の請求項３参照）とする。
【先行技術文献】
【特許文献】
【０００５】
【特許文献１】国際公開第２０１３／０７１２３５号
【特許文献２】特表２００８−５３９２５７号公報
【特許文献３】特表２０１２−５１６２１９号公報
【特許文献４】特表２０１３−５２５３２９号公報
【特許文献５】特開２０１０−２８０７１９号公報
【特許文献６】国際公開第２００８／０７５５８９号
【特許文献７】特開２０１２−１２６６５８号公報
【特許文献８】特開２０１４−１４５９６号公報
【非特許文献】
【０００６】
【非特許文献１】早川峰司ら、血栓止血誌、２０（３）：２７８−２８０（２００９）
【発明の概要】
【発明が解決しようとする課題】
【０００７】
よって、本発明者は、ゲル状でも止血効果を発揮可能な局所止血剤を提供することを目的とする。
【課題を解決するための手段】
【０００８】
本発明者は、通常コラーゲンはゲル化基材との混合時のせん断応力や熱による活性成分が物理的・化学的に破壊されるにもかかわらず、驚くべきことに、コラーゲン様の構造を有する下記一般式（１）：
−（Ｐｒｏ−Ｘ−Ｇｌｙ）ｎ−  （１）
（式中、ＸはＰｒｏ又はＨｙｐを表し、ｎは２〜２００００の整数を表す）
で表されるペプチドフラグメントを有するコラーゲン様ポリペプチドは、撹拌羽根や高速カッター羽根等の媒体を用いて機械的にゲル化基材中に分散させても、その構造や作用がほとんど損なわれないことを見出した。
【０００９】
さらに、本発明者は、上記一般式（１）で表されるペプチドフラグメントを有するコラーゲン様ポリペプチドを含有するゲル状組成物が局所止血剤として利用可能か否かについて鋭意検討した結果、ワセリンをゲル化基材として用いることにより、液状製剤、スポンジ製剤及びフィルム製剤と比較して活性成分の含有量が非常に少量となるにもかかわらず優れた止血効果を奏することを見出し、本発明を完成させた。
【００１０】
すなわち、本発明は、前記一般式（１）で表されるペプチドフラグメントを有するポリペプチド及びワセリンを含有するゲル状止血剤に関する。
【００１１】
本明細書におけるコラーゲン様ポリペプチドは、必要に応じて、前記一般式（１）で表されるペプチドフラグメント部分に加えて、その他の天然及び／又は人工のアミノ酸からなるアミノ酸配列部分を１つ以上（例えば、１〜５つ、１〜３つ、１〜２つ、１つ）を、内部、片端、及び／又は両端に有していても良い。このような「天然及び／又は人工のアミノ酸」としては、アラニン、アルギニン、アスパラギン、アスパラギン酸、システイン、グルタミン、グルタミン酸、グリシン、ヒスチジン、ヒドロキシプロリン、イソロイシン、ロイシン、リジン、メチオニン、フェニルアラニン、プロリン、サルコシン、セリン、スレオニン、トリプトファン、チロシン、及びバリンなどを挙げることができる。このようなアミノ酸配列部分は、コラーゲン様ポリペプチドの止血作用を阻害しない限り、その長さが制限されるものではないが、例えば、アミノ酸の数が５００個以下、１００個以下、１０個以下、５個以下、３個以下、２個以下、又は１個とすることができる。
【００１２】
本明細書におけるコラーゲン様ポリペプチドは、前記一般式（１）で表されるペプチドフラグメント部分に加えて、アルキレン部分を１つ以上（例えば、１〜５つ、１〜３つ、１〜２つ、１つ）を、内部、片端、及び／又は両端に有していても良い。該アルキレンとしては、炭素数が、例えば、１〜１８、１〜１０、１〜６、１〜４、又は１〜３個の直鎖又は分岐状のアルキレンを挙げることができ、例えば、メチレン、エチレン、プロピレン、イソプロピレン、ブチレン、ｔｅｒｔ−ブチレン、又はイソブチレンなどを挙げることができる。
【００１３】
本明細書におけるコラーゲン様ポリペプチドが、前記天然及び／若しくは人工のアミノ酸からなるアミノ酸配列部分、並びに／又はアルキレン部分を有する場合、それらの部分と前記一般式（１）で表されるペプチドフラグメント部分との重量比は、１０：９０以上０：１００未満、又は、１：９９以上０：１００未満とすることができる。すなわち、好ましくは、本明細書におけるコラーゲン様ポリペプチドは、実質的に、前記一般式（１）で表されるペプチドフラグメント部分のみからなる物質である。ここで、「実質的に」とは、重量％において、１００％及び１００％に近いことを意味し、例えば、９９％以上、９９．５％以上、９９．９％以上、又は、９９．９９％以上を意味しても良い。
【００１４】
本明細書におけるコラーゲン様ポリペプチドは、好ましくは、三重らせん構造を形成している。コラーゲン様ポリペプチドが三重らせん構造を有するか否かは、円二色スペクトルを測定することにより確認することができる。例えば、三重らせん構造は、３つのポリペプチドの三量体であってもよい。また、三重らせん構造を有するポリペプチド鎖同士がリンカーを介して又は直接架橋されていても良い。あるいは、本明細書におけるコラーゲン様ポリペプチドは、アスパラギン酸、グルタミン酸、リジン、セリン、又はスレオニンを有することにより、分岐鎖を形成していても良く、前記三重らせん構造は、同一分子内で分岐した２本又は３本の鎖を含んでいても良い。
【００１５】
本明細書において、「Ｐｒｏ」はプロリンを示し、「Ｇｌｙ」はグリシンを表す。「Ｈｙｐ」はヒドロキシプロリンを表し、例えば、４−ヒドロキシピロリジン−２−カルボン酸であり、好ましくは、ｔｒａｎｓ−４−ヒドロキシ−Ｌ−プロリンである。
【００１６】
本明細書の式（１）で表されるペプチドフラグメントを有するコラーゲン様ポリペプチドにおいて、ｎは当該フラグメントの繰り返し数であり、２〜２００００の整数であれば特に制限されないが、例えば、１０〜１００００、３０〜１００００、１００〜５０００、１５０〜４０００、２０〜５０００、７４〜１７１であってもよい。
【００１７】
ワセリンは、パラフィン（イソパラフィン）および脂環式炭化水素（シクロパラフィン、ナフテン）を含む、石油から得た炭化水素類の混合物を脱色して精製したもの一般名称であり、当業者に広く知られた物質である。
【００１８】
本発明の止血剤は、主には、上述のコラーゲン様ポリペプチド及びワセリンからなり、その形態はゲル状である。本発明の止血剤における、コラーゲン様ポリペプチドの含有量（ｗｔ％：以下本段落において同様）は、０．１％〜１０％であれば、止血効果を奏することができ、かつ、ゲルとしての形態を維持することができる。また、コラーゲン様ポリペプチドの含有量が０．１％〜２％であれば、更に優れた分散性能とすることができる。更に、本発明の止血剤は、コラーゲン様ポリペプチドの含有量が少なくとも止血効果を発揮できることから、コラーゲン様ポリペプチドの含有量は０．２％〜１％、又は０．２％〜０．５％であっても、優れた止血効果を維持することができる。
【００１９】
本発明の止血剤は、必要に応じて、コラーゲン様ポリペプチド及びワセリン以外の物質を含むことができる。このような物質としては、医薬品添加物として認可されている物質（例えば、ヒドロキシプロピルセルロース、ヒドロキシエチルセルロース、ポリオキシエチレンポリオキシプロピレンセチルエーテル、ピロ亜硫酸ナトリウム、イソプロパノール、ｐＨ調節剤、ｌ−メントールなど）の他、止血作用を奏する物質（例えば、ポリエーテル系含フッ素ウレタンポリマー）も含まれる。
【発明の効果】
【００２０】
本発明のゲル状局所様止血剤は、コラーゲン様ポリペプチドとワセリンを配合することにより、コラーゲン様ポリペプチドによる生理的な止血効果とワセリンによる物理的な止血効果により、ゲル状でも止血効果を発揮することができる。また、本発明のゲル状局所様止血剤は、少量のコラーゲン様ポリペプチドでも優れた止血効果を奏することができる。このため、製造原価の高い（コラーゲン様ポリペプチド）の含有量の高い従来のコラーゲン様ポリペプチドを利用した止血剤と比較して、より安価に製造可能な止血剤を提供することができる。
【図面の簡単な説明】
【００２１】
【図１】コラーゲン様ポリペプチド含有ゲルの顕微鏡写真である。糸状に見えるものがコラーゲン様ポリペプチドである。写真右下のバーは、１２２．４μｍを表す。
【発明を実施するための形態】
【００２２】
本明細書におけるコラーゲン様ポリペプチドの製造方法は、既に様々な文献に記載されている（例えば、特開２０１４−１４５９６号；特開２０１４−９１９４号；特開２０１３−６８１０号；特開２０１２−１２６６５８号；特開２００９−１３２６５４号；特開２００９−４０７８２号；特開２００７−２６２０８７号；特開２００７−２２３９８１号；特開２００７−１３７８７５号；特開２００５−５３８７８号；特開２００５−５８１０６号；特開２００５−５８４９９号；特開２００５−６０５５０号；特開２００５−６０３１５号；特開２００５−６０３１４号；特開２００３−３２１５００号）。一例として、本明細書におけるコラーゲン様ポリペプチドは、少なくとも１種類の下記式（２）〜（４）のいずれか１つで表されるペプチドオリゴマーを縮合させることにより得ることができる：
Ｈ−（Ｐｒｏ−Ｙ−Ｇｌｙ）ｋ−ＯＨ      ・・・（２）
Ｈ−（Ｙ−Ｇｌｙ−Ｐｒｏ）ｋ−ＯＨ      ・・・（３）
Ｈ−（Ｇｌｙ−Ｐｒｏ−Ｙ）ｋ−ＯＨ      ・・・（４）
（式中、Ｙはヒドロキシプロリン又はプロリン、ｋは１〜１０又は１〜５の整数）
【００２３】
本明細書におけるコラーゲン様ポリペプチドの製造に用いる、前記（２）〜（４）のいずれか一つで表されるペプチドオリゴマーは、同一の繰り返し数（ｋ）である必要は無く、異なる繰り返し数（ｋ）からなるペプチドオリゴマーの混合物であっても良い。また、本明細書におけるコラーゲン様ポリペプチドの製造においては、前記（２）〜（４）のいずれか一つで表されるペプチドオリゴマーの１種類を使用しても良いし、２種類以上を使用しても良い。
【００２４】
縮合反応は、０〜０．２Ｍのリン酸イオンを含む水系溶媒中で行うことができる。ここで水系溶媒とは、水を含む溶媒を意味し、水を含む限り有機溶媒を含む溶媒でもよい。有機溶媒とは、アミド類（ジメチルホルムアミド、ジメチルアセトアミド、ヘキサメチルホスホロアミド等）、スルホキシド類（ジメチルスルホキシド等）、窒素含有環状化合物（Ｎ−メチルピロリドン、ピリジン等）、ニトリル類（アセトニトリル等）、エーテル類（ジオキサン、テトラヒドロフラン等）、アルコール類（メチルアルコール、エチルアルコール、プロピルアルコール等）をいう。水系溶媒に有機溶媒を含む場合、有機溶媒の含有量として、５０重量％未満、又は１０重量％未満が好ましい。より好ましくは、水系溶媒は有機溶媒を含まない。
【００２５】
本明細書において「リン酸イオン」とは、リン酸二水素イオン（Ｈ２ＰＯ４−）、リン酸水素イオン（ＨＰＯ４２−）、及びリン酸イオン（ＰＯ４３−）の総称であり、水系溶媒中のリン酸イオン濃度は、リン酸二水素イオン（Ｈ２ＰＯ４−）、リン酸水素イオン（ＨＰＯ４２−）、及びリン酸イオン（ＰＯ４３−）の合計濃度である。
【００２６】
前記縮合反応において、水系溶媒中のペプチドオリゴマーの濃度は、０．１〜５０重量％が反応効率が良く、４〜２５重量％が反応のハンドリングがよい。ペプチドオリゴマーの濃度を下げることにより、生成するコラーゲン様ポリペプチドの分子量が小さくなるように制御することもできる。
【００２７】
縮合反応の温度は、反応効率の観点から０〜６０℃、又は４〜２０℃とすることができる。また、反応時間は１〜９６時間、又は２〜４８時間とすることができる。
【００２８】
縮合反応を行う水系溶媒のｐＨは特に限定されないが、通常、中性付近（ｐＨ＝６〜８程度）に調整される。ｐＨの調節は、通常、無機塩基（水酸化ナトリウム、水酸化カリウム、炭酸ナトリウム、炭酸水素ナトリウムなど）、有機塩基、無機酸（塩酸など）や有機酸を用いて行うことができる。
【００２９】
縮合反応は、脱水剤（脱水縮合剤、縮合助剤）の存在下で行う。脱水縮合剤や縮合助剤との存在下で反応させることにより、脱保護とアミノ酸結合とを繰返す煩雑な処理を経ることなく、二量化や環化を抑制しつつ円滑に縮合反応が進行する。
【００３０】
脱水縮合剤は、前記溶媒中で脱水縮合を効率よく行える限り特に限定されるものではなく、例えば、カルボジイミド系縮合剤（ジイソプロピルカルボジイミド（ＤＩＰＣ）、１−エチル−３−（３−ジメチルアミノプロピル）−カルボジイミド（ＥＤＣ＝ＷＳＣＩ）、１−エチル−３−（３−ジメチルアミノプロピル）−カルボジイミド塩酸塩(ＷＳＣＩ・ＨＣｌ)、ジシクロヘキシルカルボジイミド（ＤＣＣ）等）、フルオロホスフェート系縮合剤（Ｏ−（７−アザベンゾトリアゾール−１−イル）−１，１，３，３−テトラメチルウロニウムヘキサフルオロホスフェート、Ｏ−ベンゾトリアゾール−１−イル−Ｎ，Ｎ，Ｎ′，Ｎ′−テトラメチルウロニウムヘキサフルオロホスフェート、ベンゾトリアゾール−１−イル−オキシ−トリス−ピロリジノホスホニウムヘキサフルオロホスフェート、ベンゾトリアゾール−１−イル−トリス（ジメチルアミノ）ホスホニウムヘキサフルオロリン化物塩（ＢＯＰ））等）、ジフェニルホスホリルアジド（ＤＰＰＡ）が例示できる。
【００３１】
これらの脱水縮合剤は単独で又は二種以上組み合わせて混合物として使用できる。好ましい脱水縮合剤は、カルボジイミド系縮合剤（例えば、１−エチル−３−（３−ジメチルアミノプロピル）−カルボジイミド、１−エチル−３−（３−ジメチルアミノプロピル）−カルボジイミド塩酸塩）である。
【００３２】
脱水縮合剤の使用量は、ペプチドオリゴマーの総量１モルに対して、ペプチドオリゴマーの総量１モルに対して、通常、２〜５００モル、５〜２５０モル、又は１０〜１２５モルの範囲であり得る。
【００３３】
縮合助剤は、縮合反応を促進する限り特に制限されず、例えば、Ｎ−ヒドロキシ多価カルボン酸イミド類（例えば、Ｎ−ヒドロキシコハク酸イミド（ＨＯＮＳｕ）、Ｎ−ヒドロキシ−５−ノルボルネン−２，３−ジカルボン酸イミド（ＨＯＮＢ）等のＮ−ヒドロキシジカルボン酸イミド類）、Ｎ−ヒドロキシトリアゾール類（例えば、１−ヒドロキシベンゾトリアゾール（ＨＯＢｔ）等のＮ−ヒドロキシベンゾトリアゾール類）、３−ヒドロキシ−４−オキソ−３，４−ジヒドロ−１，２，３−ベンゾトリアジン（ＨＯＯＢｔ）等のトリアジン類、２−ヒドロキシイミノ−２−シアノ酢酸エチルエステルが例示できる。
【００３４】
これらの縮合助剤も単独で又は二種以上組み合わせて使用できる。好ましい縮合助剤は、Ｎ−ヒドロキシジカルボン酸イミド類（ＨＯＮＳｕ等）、Ｎ−ヒドロキシベンゾトリアゾール又はＮ−ヒドロキシベンゾトリアジン類（ＨＯＢｔ等）である。
【００３５】
縮合助剤の使用量は、溶媒の種類に関係なく、ペプチドオリゴマーの総量１モルに対して、通常、０．５〜５モル、好ましくは０．７〜２モル、さらに好ましくは０．８〜１．５モルの範囲である。
【００３６】
脱水縮合剤と縮合助剤とは適当に組み合わせて使用することが好ましい。脱水縮合剤と縮合助剤との組合せとしては、例えば、ＤＣＣ−ＨＯＮＳｕ（ＨＯＢｔ又はＨＯＯＢｔ）、ＷＳＣＩ−ＨＯＮＳｕ（ＨＯＢｔ又はＨＯＯＢｔ）が挙げられる。
【００３７】
本明細書におけるコラーゲン様ポリペプチドが、前記一般式（１）で表されるペプチドフラグメント部分に加えて、その他の天然及び／又は人工のアミノ酸からなるアミノ酸配列部分又はアルキレン部分を有する場合、上述に従い製造したコラーゲン様ポリペプチドと当該部分とを当業者周知の方法を用いて結合させることにより得ることができる。
【００３８】
通常、コラーゲン様ポリペプチドは水溶液として入手可能である。本発明の止血剤は、コラーゲン様ポリペプチド水溶液から調製したコラーゲン様ポリペプチドの凍結乾燥物を原料として用いることができる。コラーゲン様ポリペプチドの凍結乾燥物は、コラーゲン様ポリペプチドの水溶液をステンレス製各型バットに流し込み、そのバットを凍結乾燥機を用いて、−３０℃で、６時間凍結乾燥後、更に３０℃で、２４時間二次乾燥することにより得ることができる。
【００３９】
本発明の止血剤は、ワセリンとコラーゲン様ポリペプチドの凍結乾燥物を高速カッター機等の攪拌装置を用いて攪拌し、分散した液をステンレス容器に移し温度７０℃下で更にパドルミキサーで１５分間程度攪拌することにより得ることができる。
【００４０】
本発明の止血剤は、哺乳類（家畜動物、哀願動物を含む動物、及びヒト）における局所止血を目的として様々な用途に用いることができる。例えば、創傷部位の止血用、抜歯用止血剤等の歯科用止血剤、臓器移植・組織移植用、手術用止血剤、外科用止血剤、爪用止血剤、及び吻合部用止血剤として用いることができる。
【実施例】
【００４１】
以下、実施例を挙げて本発明を具体的に説明するが、本発明は下記実施例に限定されるものではない。なお、本明細書全体を通して引用される全文献は参照によりそのまま本願に組み込まれる。
【００４２】
（実施例１）  コラーゲン様ポリペプチド含有ゲルの調製
（１）コラーゲン様ポリペプチドの凍結乾燥品の調製
コラーゲン様ポリペプチドの０．５％水溶液（ＪＮＣ株式会社製、ピュアコラ０．５％水溶液）をステンレス製各型バットに流し込み、そのバットを凍結乾燥機にセットし、−３０℃で、６時間凍結乾燥後、更に３０℃で、２４時間二次乾燥し、コラーゲン様ポリペプチドの凍結乾燥品を得た。
【００４３】
（２）コラーゲン様ポリペプチド含有ゲルの調製
ワセリン（ワセリン、日興製薬株式会社製、日本薬局方規格適合品）１０ｋｇとコラーゲン様ポリペプチドの凍結乾燥塊５０ｇを高速カッター機（株式会社クイジナート サンエイ、SBC-1000J）に充填し、回転数１３，０００〜１７，０００ｒｐｍで５分間攪拌し、分散した液をステンレス容器に移し温度７０℃下で更にパドルミキサーで１５分間攪拌しゲルを得た。得られたゲルを顕微鏡で観察することにより、コラーゲン様ポリペプチドの分散性を確認した。
【００４４】
（３）結果
顕微鏡観察した結果の写真を図１に示す。顕微鏡観察の結果、ゲル中にコラーゲン様ポリペプチドが分散していること、及び、コラーゲン様ポリペプチドが分解されていないことが確認された。
【００４５】
（実施例２）  コラーゲン様ポリペプチド含有ゲルの性能評価
実施例１と同様に、ワセリンと０．５％合成コラーゲン水溶液の量を変えて、様々な合成コラーゲン濃度（０．０５６〜６０ｗｔ％）のコラーゲン様ポリペプチド含有ゲルを調製した。得られたコラーゲン様ポリペプチド含有ゲルについて、止血機能、分散性能、及び粘度を測定し、止血剤としての性能を評価した。
【００４６】
各コラーゲン様ポリペプチド含有ゲルサンプルの調製に用いたワセリン、及び０．５％合成コラーゲン水溶液の量、並びに、それらのサンプルの止血剤としての性能評価の結果を以下の表１に示す。以下の表において、合成コラーゲン配合量（ｗｔ％）は、｛０．５％合成コラーゲン水溶液（ｗｔ）×０．５／１００｝／［ワセリン（ｗｔ）＋｛０．５％合成コラーゲン水溶液（ｗｔ）×０．５／１００｝］×１００により求めた。また、以下の表における性能評価の結果は、Ａ：優れる、Ｂ：利用可能、Ｃ：利用不可能を表す。
【００４７】
【表１】
0006774186.tif 000002
【図１】
0006774186.tif 000003